(57)【要約】【課題】    粗加工工程に板厚プレス装置を備えた熱間圧延設備により、熱間スラブの板厚プレス加工を行う際に、熱間スラブの長手方向歪量分布の不均一を低減することにより均一で超微細な組織を有する熱延鋼板を製造することができる熱延鋼板の製造方法および熱間圧延設備を提供する。【解決手段】  入側の傾斜部と出側の平坦部を備えた一対の金型により、熱間スラブを板厚方向にプレス加工する板厚プレス装置を備えた熱間圧延設備による熱延鋼板の製造方法において、前記金型の傾斜部の傾斜角を板厚プレス加工後の鋼板の平均オーステナイト粒径分布および板厚プレス加工時のプレス荷重に基づいて設定し、熱間スラブを板厚プレス加工する。【選択図】図１
2005125388.tif 000002
【特許請求の範囲】
【請求項１】
入側の傾斜部と出側の平坦部を備えた一対の金型により、熱間スラブを板厚方向にプレス加工する板厚プレス装置を備えた熱間圧延設備による熱延鋼板の製造方法において、前記金型の傾斜部の傾斜角を板厚プレス加工後の鋼板の平均オーステナイト粒径分布および板厚プレス加工時のプレス荷重に基づいて設定し、熱間スラブを板厚プレス加工することを特徴とする熱延鋼板の製造方法。
【請求項２】
金型の傾斜部の傾斜角を、板厚プレス加工時のプレス荷重に基づいて設定される下限値以上、且つ板厚プレス加工後の鋼板の平均オーステナイト粒径分布に基づいて決定される上限値以下の範囲内に設定し、熱間スラブを板厚プレス加工することを特徴とする請求項１に記載の熱延鋼板の製造方法。
【請求項３】
熱間スラブを板厚方向にプレス加工する板厚プレス装置を備えた熱間圧延設備において、前記板厚プレス装置が入側の傾斜部と出側の平坦部を備えた一対の金型からなり、前記金型の傾斜部の傾斜角が、板厚プレス加工時のプレス荷重に基づいて設定される下限値以上、且つ板厚プレス加工後の鋼板の平均オーステナイト粒径分布に基づいて決定される上限値以下の範囲内であることを特徴とする熱間圧延設備。
【発明の詳細な説明】
【技術分野】
【０００１】
本発明は、熱間スラブの板厚プレス装置を備えた熱間圧延設備による熱延鋼板の製造方法およびこの熱間圧延設備に関するものである。
【背景技術】
【０００２】
熱間圧延設備による熱延鋼板の製造においては、通常、連続鋳造によって鋳造されたスラブを、粗圧延工程（粗加工工程）において粗圧延して粗バーとし、さらに仕上圧延工程において所定の板厚まで仕上圧延して熱延鋼板とする。その際、スラブ厚さから所定の粗バー厚さまでの圧延には、粗圧延機による圧延を複数パス要するのが一般的である。したがって、その間の空冷や圧延ロールへの抜熱などにより材料温度が低下するため、従来の粗圧延では、熱間スラブが圧延開始前に保持していた熱量の消失量が大きく、仕上圧延機入側での粗バー温度を高温に保つことが難しい場合があった。
【０００３】
そこで、粗圧延工程において、従来の粗圧延機よりも短時間あるいは少ない加工回数で粗バーまで減厚することができる大圧下手段の検討が行われてきた。その一例として、粗加工工程の減厚手段の少なくとも一部として鍛造加工手段（板厚プレス装置）を有する設備、およびこの装置を用いて圧下率３０％以上の鍛造加工（板厚プレス）を行う方法が知られている（例えば、特許文献１参照。）。この板厚プレス装置によれば、従来の粗圧延機による圧延よりも大圧下が可能となり、また、スラブ内の空隙などの内部欠陥に対しても、ロールによる圧延よりもプレスによる圧下の方が板厚中央部まで圧下歪が浸透しやすく内部欠陥の圧着に有利であることも示されている。
【０００４】
また、上述した板厚プレス装置が、入側の傾斜部と出側の平坦部を備えた一対の金型からなり、板厚方向に圧下率が５０％以上とすることで内部欠陥の発生率の低減が可能となり、また金型と材料の接触部分の寸法や送り量等により表される特性値に基づくプレス条件に基づき板厚方向に加工を加えることにより、プレス加工に伴う材料の幅広がりを所定値以内に抑えることが可能となることが知られている（例えば、特許文献２参照。）。
【特許文献１】特開平１１−７７１０３号公報
【特許文献２】特開２０００−２５４７０３号公報
【発明の開示】
【発明が解決しようとする課題】
【０００５】
近年、自動車の軽量化、建築物の高層化等のニーズに対応し、鋼材の高強度化が求められている。一般的に鋼材の強度を上げると靭性が低下するが、結晶粒微細化による強化の場合、靭性を低下させずに強度を向上させることが可能であり、種々の結晶微細化技術が提案されている。そして、その内の一つとして、大圧下加工を行うことにより結晶粒が微細化することが知られている。
【０００６】
しかし、例えば平均粒径３μｍ以下の超微細粒組織を得るためには、１パスで５０％以上の圧下が必要であるといわれている。このような圧下率を実現することは、通常の粗圧延で行われている圧延ロールによる圧下による方法では、圧延ロールへの噛み込み限界などの理由により不可能であった。ところが、鍛造加工である前述した特許文献１および２に示すような板厚プレスによる圧下であれば、圧下率５０％以上も実現可能である。
【０００７】
そこで、本発明者等は、１台の板厚プレス装置を用いて熱間スラブに圧下率５０％以上の大圧下を加えることにより、結晶粒を微細化する方法を試みた。その結果、得られた熱延鋼板には、長手方向に結晶粒径の不均一が発生した。この原因は、板厚プレス装置により熱間スラブを圧下すると、熱間スラブの長手方向に歪分布の不均一が生じるためと推察された。ここで、歪とは３軸方向の垂直歪、せん断歪から計算されるいわゆる相当歪のことを指しており、プレスによる板厚圧下では、金型と材料表面間の摩擦に起因するせん断変形が複雑に生ずるため、不均一な歪量分布となることが不可避である。すなわち、従来の粗圧延機のような圧延ロールによる連続的な圧下とは異なり、板厚プレス加工は所定の面積を持つ金型による断続的な圧下であるため、熱間スラブの送りピッチで歪量が長手方向変動し、この長手方向の歪量分布が結晶粒の微細化に影響しているものと考えられる。
【０００８】
特許文献２では、プレス時の板幅増加量および板幅の変動を所定値に抑えるために、金型と材料の接触部分の寸法により表される特性値に基づいてプレス条件を規定している。この手法によれば、長手方向の歪量分布を低減することも可能と考えられるが、しかしながら、ここで示された方法では、生産性の観点やプレス負荷の観点が示されておらず、実際に板幅増加量の目標値を２０ｍｍ以下にするためには、板厚プレス装置の送り量が大変小さくなって実生産の生産性とは全く合わなくなるという問題があった。
【０００９】
さらに、特許文献１においては、長手方向歪分布の不均一に起因する粒径分布の問題に全く着目していないし、板厚プレス装置の金型の傾斜部の傾斜角である金型傾斜角や送り速度等の具体的なプレス条件を示していないという問題があった。
【００１０】
したがって、本発明の目的は、上記の従来技術の問題点を解決し、粗加工工程に板厚プレス装置を備えた熱間圧延設備により、熱間スラブの板厚プレス加工を行う際に、熱間スラブの長手方向歪量分布の不均一を低減することにより均一で超微細な組織を有する熱延鋼板を製造することができる熱延鋼板の製造方法および熱間圧延設備を提供することにある。
【課題を解決するための手段】
【００１１】
発明者等は、熱間スラブの長手方向歪量分布の不均一を低減するために、金型の傾斜部の傾斜角度に着目し、熱間スラブの長手方向歪量分布に及ぼす金型傾斜角の影響をシミュレーション計算にて調査した。
【００１２】
図３は、板厚プレス装置５の一対の金型５ａ、５ｂが熱間スラブ４の板厚方向の圧下を行っている状態を示している。ここで、板厚プレス装置５は入側の傾斜部５１と出側の平坦部５２を備えた一対の金型からなる。また、板厚プレス装置５の金型の傾斜部５１の傾斜角αを金型傾斜角という。図３中、板厚プレス装置５がＮ−１パスからＮパスまで移動する量が送り量であり、斜線で示した部分がＮパス目で金型５ａ、５ｂによりプレス加工された体積を示す。なお、実際には熱間スラブが搬送され、板厚プレス装置５による板厚プレス位置は移動しないが、図３では、送り量を図解するために、これを板厚プレス装置の方が移動するように模式的に示している。
【００１３】
図５はその計算結果の一例であり、厚さ２５．４ｍｍ、板幅６０ｍｍ、１０５０℃(スラブ内の温度は均一)のスラブを、送り量２５ｍｍで板厚プレス装置により７．６ｍｍまで圧下（圧下率７０％）した時の、板幅中央部の板厚中心部の相当歪分布を示している。これより、金型傾斜角を小さくすることにより、熱間スラブの長手方向の相当歪分布（バラツキ）を低減できることがわかった。この理由を以下に説明する。図４に示すように、相当歪が最大になる位置は、Ｎパス目に金型の傾斜部でプレスし、Ｎ＋１パス目に金型の平坦部でプレスした箇所に相当する（図４中Ａと表示）。この箇所の相当歪が大きくなる理由は、被加工材の傾斜部分を平坦部でプレスする際に発生する付加的せん断歪が大きくなるためである。被加工材の傾斜部分の傾斜角が大きくなるほど付加的せん断歪は大きくなるため、金型傾斜角が大きいほど相当歪は大きくなる。一方、相当歪が最小になる位置は、Ｎパス目ではプレスせずにＮ＋１パス目で金型の平坦部でプレスした箇所に相当する（図４中Ｂと表示）。同じ送り量の場合、金型傾斜角が大きいほど、Ｎパス目でプレスせずにＮ＋１パス目で金型の平坦部でプレスする箇所の長さ（図４中Ｂと表示）が長くなるため、付加的せん断歪の影響が小さくなり、相当歪が小さくなる。以上、相当歪が最大になる位置では金型傾斜角が大きいほど相当歪は大きくなり、相当歪が最小になる位置では金型傾斜角が大きいほど相当歪が小さくなるので、結局金型傾斜角が大きいほど熱間スラブの長手方向の相当歪分布は大きくなる。
【００１４】
このような相当歪分布に関する検討より、金型傾斜角を小さくすることにより、熱間スラブの長手方向の結晶粒径分布の低減も可能であると推定し、これを検証すべく、ラボ実験にて結晶粒径分布に及ぼす金型傾斜角の影響を調査した。ラボ実験では、厚さ２５．４ｍｍ、板幅６０ｍｍ、１０５０℃の炭素鋼を、送り量２５ｍｍで板厚プレス装置により７．６ｍｍまで熱間で圧下（圧下率７０％）し、圧下後、直ちに水冷による焼き入れを行った。このような試験片の長手方向断面の顕微鏡観察を行い、平均オーステナイト粒径の測定を行った。平均オーステナイト粒径は、プレス時の送り量に相当する長手方向の周期的な分布を有しており、平均オーステナイト粒径の１周期分の最大値と最小値の差を平均オーステナイト粒径分布とした。図６は板幅中央部、板厚中心部における平均オーステナイト粒径分布と金型傾斜角との関係の一例を示したものである。これにより、金型傾斜角を小さくすることにより熱間スラブの長手方向の結晶粒径分布を低減することが確認できた。
【００１５】
ところで、前述のラボ実験では、プレス荷重に及ぼす金型傾斜角の影響についても調査した。図７にこの結果を示す。金型傾斜角が大きいほどプレス荷重は小さくなる。圧延加工において圧延荷重は、図８に示す被圧延材９と圧延ロール８ａ、８ｂとの接触長さ（以下、接触長）に比例することが知られている。本発明の板厚プレス装置においても、金型傾斜角を大きくすると接触長を小さくできるため、プレス荷重を小さくできる。
【００１６】
以上の検討より、入側の傾斜部と出側の平坦部を備えた一対の金型からなる板厚プレス装置の金型傾斜角は、熱間スラブの長手方向の結晶粒径分布の上限値より決定される金型傾斜角の上限値と、プレス荷重の上限値より決定される金型傾斜角の下限値の範囲で選択することが可能であることが判った。
【００１７】
本発明の熱延鋼板の製造方法および熱間圧延設備は、このようなシミュレーション計算やラボ試験などにより得られた知見に基づきなされたもので、以下のような特徴を有する。
【００１８】
（１）入側の傾斜部と出側の平坦部を備えた一対の金型により、熱間スラブを板厚方向にプレス加工する板厚プレス装置を備えた熱間圧延設備による熱延鋼板の製造方法において、前記金型の傾斜部の傾斜角を板厚プレス加工後の鋼板の平均オーステナイト粒径分布および板厚プレス加工時のプレス荷重に基づいて設定し、熱間スラブを板厚プレス加工することを特徴とする熱延鋼板の製造方法。
【００１９】
（２）金型の傾斜部の傾斜角を、板厚プレス加工時のプレス荷重に基づいて設定される下限値以上、且つ板厚プレス加工後の鋼板の平均オーステナイト粒径分布に基づいて決定される上限値以下の範囲内に設定し、熱間スラブを板厚プレス加工することを特徴とする上記（１）に記載の熱延鋼板の製造方法。
【００２０】
（３）熱間スラブを板厚方向にプレス加工する板厚プレス装置を備えた熱間圧延設備において、前記板厚プレス装置が入側の傾斜部と出側の平坦部を備えた一対の金型からなり、前記金型の傾斜部の傾斜角が、板厚プレス加工時のプレス荷重に基づいて設定される下限値以上、且つ板厚プレス加工後の鋼板の平均オーステナイト粒径分布に基づいて決定される上限値以下の範囲内であることを特徴とする熱間圧延設備。
【発明の効果】
【００２１】
以上説明したように、本発明によれば、熱延鋼板を製造するに際し、熱間スラブの板厚プレス加工を板厚プレス装置の金型の最適な形状で行うことにより、鋼板の長手方向に生じる歪量分布を低減することができ、長手方向に均一で超微細な組織を有する熱延鋼板を製造することが可能となる。本発明は、特に結晶粒径が３μｍ以下の超微細組織を有する高張力熱延鋼板の製造に好適である。さらに、本発明の熱間圧延設備はプレス荷重を低減できるため、板厚プレス装置の小型化により設備費を低減でき、板厚プレスに要するモーターの電力を低減できるため、製造コストを低減することが可能である。
【発明を実施するための最良の形態】
【００２２】
図２は本発明の熱間圧延設備の一例を示す全体構成図である。この熱間圧延設備は、熱間スラブ４を粗バーへ加工する粗加工工程の粗加工設備１と、粗バーを所定の鋼板板厚へ圧延する仕上圧延工程の仕上圧延機列２と、鋼板を冷却する冷却装置３およびこれを巻取るコイラー６とを備えている。また、本発明では、粗加工設備１として、少なくとも１台の板厚プレス装置５を備えているが、図２に示す実施形態では、粗加工設備１として、１基の粗圧延機７と１台の板厚プレス装置５を設けている。
【００２３】
前記板厚プレス装置５は、入側の傾斜部５１と出側の平坦部５２を備えた一対の金型５ａ、５ｂを有している。
【００２４】
図２の熱間圧延設備では、粗加工設備１の入側へ搬送されてきた熱間スラブ４を、粗加工設備１の粗圧延機７によって圧延し、板厚プレス装置５により板厚プレス加工（減厚加工）を行って所定の板厚の粗バーとする。そして、引き続き仕上圧延工程の仕上圧延機列２により所定の板厚まで仕上圧延し、冷却装置３で冷却して熱延鋼板とし、これをコイラー６へ巻取る。
【００２５】
本発明では、粗加工工程へ搬送されてきた熱間スラブ４に対し、少なくとも１台の板厚プレス装置５により板厚方向の圧下を行う。
【００２６】
本発明においては、図３に示す一対の金型５ａ、５ｂを有する板厚プレス装置の金型の傾斜部５１の傾斜角α（金型傾斜角）を板厚プレス加工後の鋼板の平均オーステナイト粒径分布および板厚プレスのプレス荷重に基づいて設定する。
【００２７】
図１は、ラボ実験から予想した、板厚２５０ｍｍ、板幅１５００ｍｍの熱間スラブを圧下率７０％で７５ｍｍまでプレス加工したときの、金型傾斜角α（度）に対する板厚プレス加工後の鋼板の平均オーステナイト粒径分布（μｍ）およびプレス荷重（ｔｏｎｆ）の関係の一例を示している。このとき板厚プレスの送り量は２５０ｍｍで一定とし、金型の回転数は１００ｃｙｃｌｅ／分とした。板厚プレス装置出側平均速度は２７ｍｐｍに相当し、この際の粗加工に要する時間は、従来の粗圧延工程での粗圧延機よりも十分短時間での操業となっている。
【００２８】
ここで、金型傾斜角αが小さくなるほど、板厚プレス加工後の鋼板の平均オーステナイト粒径は微細化することが判る。すなわち、上述した理由により、金型傾斜角αが小さいほど鋼板の長手方向に生じる歪量分布を低減することができ、長手方向に均一で超微細な組織を有する熱延鋼板を製造することが可能となる。
【００２９】
また、金型傾斜角αが大きくなるほど、プレス荷重は減少することが判る。すなわち、金型傾斜角αが大きいほどプレス荷重が減少できるので、板厚プレス装置の小型化により設備費を低減でき、板厚プレスに要するモーターの電力を低減できるため、製造コストを低減することが可能である。
【００３０】
よって、本発明においては金型傾斜角αを、板厚プレスのプレス荷重に基づいて設定される下限値以上、且つ板厚プレス加工後の鋼板の平均オーステナイト粒径分布に基づいて決定される上限値以下の範囲内に設定することが好ましい。
【００３１】
つまり、板厚プレス加工後の鋼板を、仕上圧延工程において所定の板厚まで仕上圧延して熱延鋼板としたときに、熱延鋼板内の引張強さ、降伏点、伸びなどの機械的性質のばらつきが許容範囲内となる平均オーステナイト粒径分布となるように、金型傾斜角αをα2以下にする。
【００３２】
また、板厚プレスの耐荷重から金型傾斜角αをα1以上にする。これらより、金型傾斜角αは、α1≦金型傾斜角α≦α2とする。
【００３３】
例えば、図１に示すように、機械的性質のばらつきが許容範囲内となる平均オーステナイト粒径分布を２０μｍとするとα2は３９度となる。また、板厚プレスの耐荷重を１００００トンとするとα1は１８度となる。よって、この場合における適切な金型傾斜角αの範囲は１８〜３９度となる。
【００３４】
さらに、図１は送り量を２５０ｍｍで一定とした場合であるが、送り量を変化させて図１と同様のグラフを求め、各送り量毎に適切な金型傾斜角αの範囲を求めてもよい。すなわち、送り量を２５０ｍｍより大きくした場合には、金型傾斜角α（度）に対する板厚プレス加工後の鋼板の平均オーステナイト粒径分布（μｍ）およびプレス荷重（ｔｏｎｆ）の値は、送り量が２５０ｍｍのときよりも大きくなり、送り量を２５０ｍｍより小さくした場合には、金型傾斜角α（度）に対する板厚プレス加工後の鋼板の平均オーステナイト粒径分布（μｍ）およびプレス荷重（ｔｏｎｆ）の値は、送り量が２５０ｍｍのときよりも小さくなる。これらの場合でも、図１で示したのと同様に、金型傾斜角αを、板厚プレスの鍛造荷重に基づいて設定される下限値以上、且つ板厚プレス加工後の鋼板の平均オーステナイト粒径分布に基づいて決定される上限値以下の範囲内に設定することが好ましい。
【００３５】
本発明を適用することにより、長手方向均一に直径３μｍ以下の超微細組織を得ることができる。このような超微細組織を有する高張力熱延鋼板を製造する場合に、本発明は特に効果的である。
【００３６】
なお、本発明の適用は上記の超微細組織を有する高張力熱延鋼板の製造に限定されるものではなく、熱間スラブの板厚プレス加工を最適な圧下率で行うことにより、他の品種の熱延鋼板の製造においても、鋼板長手方向の材質を均一にする効果が得られる。
【実施例１】
【００３７】
図２に示す熱間圧延設備を用いて熱延鋼板の製造を行った。ただし、粗加工設備１としては、上流側から、粗圧延機７（図２では１基のみ図示）、板厚プレス装置５をこの順に備えた。また、仕上圧延機列２では最上流側の圧延機入側にエッジャー（図示せず）を備えることが好ましい。板厚プレスによる粗バーの板幅の変動に応じて、エッジャーによる板幅圧下量を長手方向に周期的に変更することにより、仕上圧延機列２での圧延後には、板幅の変動をなくすことが可能である。
【００３８】
このとき、送り量が２５０ｍｍであったため、図１を用いて、金型傾斜角αは、板厚プレスのプレス荷重に基づいて設定される下限値α1が１８度であり、板厚プレス加工後の鋼板の平均オーステナイト粒径分布に基づいて決定される上限値α2が３９度と得られた。ただし、機械的性質のばらつきが許容範囲内となる平均オーステナイト粒径分布は２０μｍであり、板厚プレスの耐荷重を１００００トンとした。そこで、金型傾斜角αはα1≦金型傾斜角α≦α2より３０度に設定した。
【００３９】
そして、初期板厚が２５０ｍｍの極低炭素鋼スラブを加熱炉にて約１２００℃に加熱後、粗圧延機７を１パス通して１７５ｍｍまで減厚した。そして、金型傾斜角が３０度である入側の傾斜部と出側の平坦部を備えた一対の金型からなる板厚プレス装置５により５３ｍｍ（圧下率７０％）まで減厚して粗バ−とした。
【００４０】
その後、７スタンドからなる仕上圧延機列２により板厚３．０ｍｍまで減厚し、引き続き冷却装置３により冷却し、コイラー６へ巻取って熱延鋼板とした。
【００４１】
そして、得られた冷却後の熱延鋼板から長手方向にサンプルを切出し組織を調査した。その結果、鋼板長手方向ほぼ均一に直径約３μｍ程度のミクロ組織となっており、本発明の効果が確認できた。
【図面の簡単な説明】
【００４２】
【図１】送り量（ｍｍ）を一定としたときの、金型傾斜角（度）に対する板厚プレス加工後の鋼板の平均オーステナイト粒径分布（μｍ）およびプレス荷重（ｔｏｎｆ）の関係の一例を示すグラフ
【図２】本発明の熱間圧延設備の一例を示す全体構成図
【図３】板厚プレス装置の一対の金型が熱間スラブの板厚方向の圧下を行っている状態を示す説明図
【図４】熱間スラブの長手方向の相当歪分布を低減する説明図
【図５】板厚プレス時の板幅中央、板厚中心における長手方向の相当歪分布の計算結果の一例を示すグラフ
【図６】板幅中央部、板厚中心部における平均オーステナイト粒径分布と金型傾斜角との関係の一例を示すグラフ
【図７】プレス荷重と金型傾斜角との関係の一例を示すグラフ
【図８】圧延における被圧延材と圧延ロールとの接触長さを示す説明図
【符号の説明】
【００４３】
１    粗加工設備
２    仕上圧延機列
３    冷却装置
４    熱間スラブ
５    板厚プレス装置
５１  傾斜部
５２  平坦部
５ａ、５ｂ  金型
６    コイラー
７    粗圧延機
８ａ、８ｂ  圧延ロール
９    被圧延材
【図１】
2005125388.tif 000003
【図２】
2005125388.tif 000004
【図３】
2005125388.tif 000005
【図４】
2005125388.tif 000006
【図５】
2005125388.tif 000007
【図６】
2005125388.tif 000008
【図７】
2005125388.tif 000009
【図８】
2005125388.tif 000010